Brevet FR3101440A1 — publié le 20210402

Structure diffusive pour source de lumière. L’invention concerne un diffuseur 3 destiné à être en regard d’une source de lumière 1 comprenant une couche de transmission 10 et une couche de diffusion 22, 23 destinée à diffuser une lumière émise par la source de lumière, le diffuseur étant caractérisé en ce que la couche de diffusion comprend une pluralité de structures métalliques 200, 200a, 200b, dites nanostructures métalliques, présentant des dimensions inférieures à une longueur d’onde de la lumière émise, lesdites nanostructures métalliques présentant des tailles variées et étant réparties au sein de la couche de diffusion de sorte que des nanostructures métalliques adjacentes présentent entre elles des distances variées et de préférence inférieures à la longueur d’onde de la lumière émise. L’invention concerne également un procédé de fabrication d’un tel diffuseur, et un système d’affichage comprenant un tel diffuseur. Figure 12 Structure diffusive pour source de lumière L’invention concerne le domaine de l’optique. Elle trouve pour application particulièrement avantageuse l’amélioration de la diffusivité de sources de lumière pixellisées telles que des diodes électroluminescentes (LED). Une source de lumière peut être étendue ou ponctuelle. Une source de lumière ponctuelle, également dénommée source de lumière pixellisée, peut être utilisée dans des systèmes de visualisation ou d’affichage. En particulier, une pluralité de sources de lumière ponctuelles adjacentes permet de former des pixels d’un écran. Une telle source de lumière ponctuelle peut présenter des dimensions de l’ordre de quelques dizaines de microns. Les diodes électroluminescentes (LED) peuvent avantageusement former ces sources de lumière ponctuelles. Une LED présente généralement un angle d’émission relativement restreint. Elle se caractérise par une directivité élevée. Dans certaines applications cependant, il peut être nécessaire d’avoir une source de lumière ponctuelle présentant une faible directivité, avec un grand angle d’émission. C’est le cas pour des écrans d’affichage 3D par exemple. Une solution pour rendre une LED peu directive consiste à ajouter une structure diffusive à la LED, de façon à diffuser la lumière émise par la LED dans toutes les directions. De façon connue, une telle structure diffusive peut se présenter sous forme d’un film diffuseur diélectrique comprenant des corrugations diélectriques aléatoires (figure 1A). Les pseudo-périodes et/ou les dimensions de ces corrugations peuvent atteindre plusieurs microns, voire plusieurs dizaines de microns (figure 1A). Elles sont notamment plus grandes que la longueur d’onde d’émission de la LED. Le fonctionnement d’un tel film diffuseur diélectrique n’est donc pas directement basé sur un phénomène de diffusion de la lumière. Le film diffuseur diélectrique génère dans ce cas de multiples réfractions de la lumière sur les surfaces d’inclinaisons différentes des corrugations, tel qu’illustré à la figure 1B. La lumière est donc réfractée par le film diffuseur, dit film diffuseur réfractif, dans une multitude de directions différentes. Ce phénomène de réfraction de la lumière statistiquement dans toutes les directions reproduit, par effet de moyennage, un phénomène de diffusion isotrope. Ce type de film diffuseur réfractif fonctionne très bien pour des sources de lumière étendues. Cependant, pour des sources de lumière pixélisées, en particulier pour des sources pixellisées dont les dimensions sont inférieures ou égales à 15µm, ce type de film diffuseur réfractif ne permet pas de reproduire un phénomène de diffusion isotrope pour chacune des sources. De telles sources pixellisées agencées en regard de ce type de film diffuseur réfractif ne sont plus associées chacune à une multitude de corrugations. L’effet de moyennage obtenu avec une source étendue n’est donc plus obtenu avec une source ponctuelle. Dans ce cas, la lumière émise par une source ponctuelle est réfractée dans un nombre limité de directions, voire dans une seule direction. Le phénomène de diffusion n’est donc pas bien reproduit. Cette réfraction est même particulièrement anisotrope. La source ponctuelle, par exemple une LED formant un pixel d’un écran d’affichage, reste très directive avec ce type de film diffuseur réfractif. Dans ce cas, la ou les directions de réfraction varient en outre d’un pixel à un autre. Pour un écran dont les pixels sont des LED émettant toutes une lumière de même intensité lumineuse, des variations d’intensité lumineuse dues au film diffuseur réfractif peuvent donc être perçues sur l’écran, selon la direction d’observation, ce qui est naturellement fortement indésirable. La présente invention vise à pallier au moins partiellement certains des inconvénients mentionnés ci-dessus. En particulier, un objet de la présente invention est de proposer un film diffuseur ou diffuseur permettant d’optimiser la diffusion de la lumière émise par une source de lumière, de préférence par une source de lumière ponctuelle. Un autre objet de la présente invention est de proposer un procédé de fabrication d’un tel diffuseur. Un autre objet de la présente invention est de proposer un système comprenant au moins un tel diffuseur et au moins une source de lumière pixellisée, coopérant l’un avec l’autre. Les autres objets, caractéristiques et avantages de la présente invention apparaîtront à l'examen de la description suivante et des dessins d'accompagnement. Il est entendu que d'autres avantages peuvent être incorporés. RÉSUMÉ Pour atteindre les objectifs mentionnés ci-dessus, un aspect de la présente invention concerne un diffuseur destiné à recevoir une lumière émise par une source de lumière visible, ledit diffuseur comprenant une couche de transmission transparente à la lumière émise et une couche de diffusion destinée à diffuser la lumière émise par la source de lumière, et de préférence supportée au moins en partie par la couche de transmission. Avantageusement, la couche de diffusion comprend une pluralité de nanostructures métalliques présentant chacune, en projection dans un plan d’extension principal, des première et deuxième dimensions selon respectivement des première et deuxième directions orthogonales du plan d’extension principal, lesdites première et deuxième dimensions étant inférieures à 650 nm. Ces nanostructures métalliques sont réparties au sein de la couche de diffusion de sorte que des nanostructures métalliques adjacentes présentent entre elles des distances de séparation variées. Ces nanostructures métalliques sont en outre dimensionnées de sorte à présenter entre elles des dimensions variées parmi les premières et les deuxièmes dimensions. Ainsi le diffuseur selon l’invention comprend une pluralité de nanostructures présentant chacune au moins deux dimensions inférieures à 650 nm, de préférence inférieures à 500 nm et de préférence inférieures à 400 nm. Les premières et deuxièmes dimensions des nanostructures sont donc inférieures à au moins une partie du spectre de longueurs d’onde de la lumière visible. Cela permet d’obtenir un phénomène de diffusion de cette lumière, contrairement au diffuseur réfractif présenté plus haut. En outre, ces premières et deuxièmes dimensions sont prises selon deux axes orthogonaux dans le plan d’extension principal. Cela permet d’obtenir ce phénomène de diffusion selon au moins deux orientations qui, en moyenne, couvrent le mieux un plan d’observation dans lequel se trouve un observateur. La disposition relative orthogonale correspond au meilleur compromis possible avec deux orientations. Cela permet d’améliorer l’isotropie de la diffusion. Ces nanostructures sont en un matériau métallique. Un tel matériau métallique présente notamment un indice de réfraction au moins deux fois supérieur à celui de la couche de transmission transparente à la lumière émise. Cela permet d’obtenir un phénomène de diffusion significatif, contrairement au diffuseur réfractif présenté plus haut. L’efficacité de la diffusion est améliorée. Par ailleurs, ces nanostructures, en particulier les nanostructures adjacentes, présentent entre elles des dimensions et des distances de séparation variées. Cela permet d’éviter une diffusion de la lumière selon une direction privilégiée par effet de réseau. Cela permet d’améliorer l’isotropie de la diffusion. Les nanostructures sont de préférence réparties de façon aléatoire ou désordonnée. Ainsi, la présente invention prévoit d’intégrer dans la couche de diffusion des nanostructures métalliques permettant non seulement de diffuser la lumière, mais aussi de rendre une telle diffusion efficace et isotrope. Les développements menés dans le cadre de la présente invention ont montré que la combinaison des caractéristiques de ces nanostructures permettait d’obtenir un effet synergique, conduisant à une diffusion optimisée, en particulier pour des sources de lumière ponctuelles ou pixellisées. Une solution alternative, qui diffère de la solution retenue dans le cadre de la présente invention mais qui aurait pu être mise en œuvre, consiste en un diffuseur comprenant une couche de transmission et une couche de diffusion à base de nanostructures diélectriques, tel qu’illustré à la figure 3A. Cette solution alternative n’a pas été retenue dans le cadre de la présente invention car il a été identifié que les nanostructures diélectriques ne permettent pas une diffusion efficace de la lumière. Les performances de cette solution alternative sont détaillées dans la suite au travers de résultats de simulation. Les développements ayant conduit à la présente invention ont donc montré qu’il est essentiel de prévoir une couche de diffusion à base de nanostructures métalliques. [ Un autre aspect de la présente invention concerne un diffuseur destiné à recevoir une lumière émise par une source de lumière visible, ledit diffuseur comprenant une couche de transmission transparente à la lumière émise et une couche de diffusion destinée à diffuser ladite lumière émise, dans lequel la couche de diffusion comprend au moins une nanostructure métallique présentant, en projection dans un plan d’extension principal, des première et deuxième dimensions selon respectivement des première et deuxième directions orthogonales du plan d’extension principal, inférieures à 650 nm. Avantageusement, ce diffuseur comprend en outre une couche de focalisation configurée pour focaliser la lumière émise sur l’au moins une nanostructure métallique. Cela permet d’augmenter le diagramme angulaire de diffusion. Des résultats avantageux liés au diffuseur selon les différents aspects de l’invention sont présentés dans la suite. La présente invention concerne également un procédé de fabrication d’un diffuseur comprenant au moins une couche de diffusion destinée à diffuser une lumière émise par une source de lumière visible et comprenant une pluralité de nanostructures métalliques. Ce procédé comprend les étapes suivantes : Fournir un support en un matériau transparent à la lumière émise et présentant une face de support, Former sur la face de support une pluralité de nanostructures métalliques, ou au moins une nanostructure métallique, présentant chacune en projection dans un plan d’extension principal parallèle à la face de support des première et deuxième dimensions selon respectivement des première et deuxième directions orthogonales du plan d’extension principal, lesdites première et deuxième dimensions étant inférieures à 650 nm. Les nanostructures métalliques de la pluralité de nanostructures métalliques sont réparties sur le support de sorte que des nanostructures métalliques adjacentes présentent entre elles des distances de séparation variées. Ces nanostructures métalliques sont en outre dimensionnées de sorte à présenter entre elles des dimensions variées parmi les premières et les deuxièmes dimensions. La présente invention concerne également un système comprenant au moins un diffuseur selon l’invention et une pluralité de sources de lumières pixellisées, agencés l’un à l’autre. L’au moins un diffuseur est configuré pour coopérer avec l’au moins une source de lumière ponctuelle de façon à diffuser une lumière émise par celle-ci. Un tel système peut avantageusement être utilisé pour la réalisation d’écran d’affichage, en particulier pour des écrans 3D. Les buts, objets, ainsi que les caractéristiques et avantages de l’invention ressortiront mieux de la description détaillée de modes de réalisation de cette dernière qui sont illustrés par les dessins d’accompagnement suivants dans lesquels : La FIGURE 1A est une image par microscopie électronique à balayage d’un film diffuseur diélectrique selon l’art antérieur. La FIGURE 1B illustre schématiquement en coupe un fonctionnement du film diffuseur diélectrique de la figure 1A. La FIGURE 2A illustre schématiquement un diffuseur comprenant une couche de transmission seule. La FIGURE 2B montre une cartographie du champ électromagnétique obtenue par simulation pour une transmission de lumière au travers du diffuseur de la figure 2A. La FIGURE 2C montre un diagramme angulaire obtenu par simulation pour une transmission de lumière au travers du diffuseur de la figure 2A. La FIGURE 3A illustre schématiquement un diffuseur selon une solution alternative identifiée dans le cadre du développement de la présente invention, comprenant une couche de transmission et une couche de diffusion à base de nanostructures diélectriques désordonnées. La FIGURE 3B montre une cartographie du champ électromagnétique obtenue par simulation pour une transmission de lumière au travers du diffuseur de la figure 3A. La FIGURE 3C montre un diagramme angulaire obtenu par simulation pour une transmission de lumière au travers du diffuseur de la figure 3A. La FIGURE 4A illustre schématiquement un diffuseur comprenant une couche de transmission et une couche de diffusion à base de nanostructures métalliques désordonnées, selon un mode de réalisation de la présente invention. La FIGURE 4B montre une cartographie du champ électromagnétique obtenue par simulation pour une transmission de lumière au travers du diffuseur de la figure 4A. La FIGURE 4C montre un diagramme angulaire obtenu par simulation pour une transmission de lumière au travers du diffuseur de la figure 4A. La FIGURE 5A illustre schématiquement un diffuseur comprenant une couche de transmission et une couche de focalisation. La FIGURE 5B montre une cartographie du champ électromagnétique obtenue par simulation pour une transmission de lumière au travers du diffuseur de la figure 5A. La FIGURE 5C montre un diagramme angulaire obtenu par simulation pour une transmission de lumière au travers du diffuseur de la figure 5A. La FIGURE 6A illustre schématiquement un diffuseur comprenant une couche de transmission, une couche de focalisation et une couche de diffusion à base d’une nanostructure métallique, selon un mode de réalisation de la présente invention. La FIGURE 6B montre une cartographie du champ électromagnétique obtenue par simulation pour une transmission de lumière au travers du diffuseur de la figure 6A. La FIGURE 6C montre un diagramme angulaire obtenu par simulation pour une transmission de lumière au travers du diffuseur de la figure 6A. La FIGURE 7A illustre schématiquement un diffuseur comprenant une couche de transmission, une couche de focalisation, une couche de réflexion et une couche de diffusion à base d’une nanostructure métallique, selon un mode de réalisation de la présente invention. La FIGURE 7B montre une cartographie du champ électromagnétique obtenue par simulation pour une transmission de lumière au travers du diffuseur de la figure 7A. La FIGURE 7C montre un diagramme angulaire obtenu par simulation pour une transmission de lumière au travers du diffuseur de la figure 7A. La FIGURE 8A illustre schématiquement un diffuseur comprenant une couche de transmission, une couche de focalisation, une couche de réflexion et une couche de diffusion à base d’une pluralité de nanostructures métalliques, selon un mode de réalisation de la présente invention. La FIGURE 8B montre une cartographie du champ électromagnétique obtenue par simulation pour une transmission de lumière au travers du diffuseur de la figure 8A. La FIGURE 8C montre un diagramme angulaire obtenu par simulation pour une transmission de lumière au travers du diffuseur de la figure 8A. La FIGURE 9A illustre schématiquement en coupe transverse un diffuseur comprenant une couche de transmission et une couche de diffusion à base d’une pluralité de nanostructures métalliques, selon un mode de réalisation de la présente invention. La FIGURE 9B illustre schématiquement en vue de dessus un diffuseur selon le mode de réalisation de la figure 9A. La FIGURE 10A illustre schématiquement en coupe transverse un diffuseur comprenant une couche de transmission, une couche de focalisation et une couche de diffusion à base d’une nanostructure métallique, selon un mode de réalisation de la présente invention. La FIGURE 10B illustre schématiquement en coupe transverse un diffuseur comprenant une couche de transmission, une couche de focalisation et une couche de diffusion à base d’une nanostructure métallique, selon un autre mode de réalisation de la présente invention. Les FIGURES 10C à 10E illustrent schématiquement, en vue de dessus, différentes couches de focalisation d’un diffuseur selon le mode de réalisation de la figure 10B. La FIGURE 11 illustre schématiquement en coupe transverse un diffuseur comprenant une couche de transmission, une couche de focalisation, une couche de réflexion et une couche de diffusion à base d’une nanostructure métallique, selon un mode de réalisation de la présente invention. La FIGURE 12 illustre schématiquement en coupe transverse un diffuseur comprenant une couche de transmission, une couche de focalisation, une couche de réflexion et une couche de diffusion à base d’une pluralité de nanostructures métalliques, selon un mode de réalisation de la présente invention. La FIGURE 13A illustre schématiquement un diffuseur comprenant une couche de transmission, une couche de focalisation, une couche de réflexion et une couche de diffusion à base d’une nanostructure métallique, selon un mode de réalisation de la présente invention et illuminé par une lumière de longueur d’onde λ = 450 nm. La FIGURE 13B montre une cartographie du champ électromagnétique obtenue par simulation pour une transmission de lumière de longueur d’onde λ = 450 nm au travers du diffuseur de la figure 13A. La FIGURE 13C montre un diagramme angulaire obtenu par simulation pour une transmission de lumière de longueur d’onde λ = 450 nm au travers du diffuseur de la figure 13A. La FIGURE 14A illustre schématiquement un diffuseur comprenant une couche de transmission, une couche de focalisation, une couche de réflexion et une couche de diffusion à base d’une nanostructure métallique, selon un mode de réalisation de la présente invention et illuminé par une lumière de longueur d’onde λ = 550 nm. La FIGURE 14B montre une cartographie du champ électromagnétique obtenue par simulation pour une transmission de lumière de longueur d’onde λ = 550 nm au travers du diffuseur de la figure 14A. La FIGURE 14C montre un diagramme angulaire obtenu par simulation pour une transmission de lumière de longueur d’onde λ = 550 nm au travers du diffuseur de la figure 14A. La FIGURE 15A illustre schématiquement un diffuseur comprenant une couche de transmission, une couche de focalisation, une couche de réflexion et une couche de diffusion à base d’une nanostructure métallique, selon un mode de réalisation de la présente invention et illuminé par une lumière de longueur d’onde λ = 650 nm. La FIGURE 15B montre une cartographie du champ électromagnétique obtenue par simulation pour une transmission de lumière de longueur d’onde λ = 650 nm au travers du diffuseur de la figure 15A. La FIGURE 15C montre un diagramme angulaire obtenu par simulation pour une transmission de lumière de longueur d’onde λ = 650 nm au travers du diffuseur de la figure 15A. La FIGURE 16A illustre schématiquement un diffuseur comprenant une couche de transmission, une couche de focalisation, une couche de réflexion et une couche de diffusion à base d’une nanostructure métallique, selon un mode de réalisation de la présente invention présentant une configuration idéale et illuminé de façon idéale. La FIGURE 16B illustre schématiquement un diffuseur comprenant une couche de transmission, une couche de focalisation, une couche de réflexion et une couche de diffusion à base d’une nanostructure métallique, selon un mode de réalisation de la présente invention présentant une configuration non idéale et illuminé de façon idéale. La FIGURE 16C montre un diagramme angulaire obtenu par simulation pour une transmission de lumière au travers du diffuseur de la figure 16B présentant une distance d=3µm entre la couche de réflexion et la couche de diffusion et une distance H=12µm entre la couche de réflexion et la couche de focalisation. La FIGURE 16D montre un diagramme angulaire obtenu par simulation pour une transmission de lumière au travers du diffuseur de la figure 16B présentant une distance d=7µm entre la couche de réflexion et la couche de diffusion et une distance H=8µm entre la couche de réflexion et la couche de focalisation. La FIGURE 17A illustre schématiquement un diffuseur comprenant une couche de transmission, une couche de focalisation, une couche de réflexion et une couche de diffusion à base d’une nanostructure métallique, selon un mode de réalisation de la présente invention présentant une configuration idéale et illuminé de façon idéale. La FIGURE 17B illustre schématiquement un diffuseur comprenant une couche de transmission, une couche de focalisation, une couche de réflexion et une couche de diffusion à base d’une nanostructure métallique, selon un mode de réalisation de la présente invention présentant une configuration idéale et illuminé de façon non idéale. La FIGURE 17C montre un diagramme angulaire obtenu par simulation pour une transmission de lumière au travers du diffuseur de la figure 17B présentant une distance d=3µm entre la couche de réflexion et la couche de diffusion et une distance H=12µm entre la couche de réflexion et la couche de focalisation. La FIGURE 17D montre un diagramme angulaire obtenu par simulation pour une transmission de lumière au travers du diffuseur de la figure 17B présentant une distance d=7µm entre la couche de réflexion et la couche de diffusion et une distance H=8µm entre la couche de réflexion et la couche de focalisation. Les FIGURES 18A à 18D illustrent schématiquement des étapes d’un procédé de fabrication d’un diffuseur selon un mode de réalisation de l’invention . Les FIGURES 19A à 19C illustrent schématiquement des étapes d’un procédé de fabrication d’un diffuseur comprenant une couche de diffusion à base d’une nanostructure métallique, une couche de transmission et une couche de focalisation comprenant une microlentille, selon un mode de réalisation de l’invention. Les FIGURES 20A à 20G illustrent schématiquement des étapes de formation d’une microlentille pour un diffuseur comprenant une couche de diffusion à base d’une pluralité de nanostructures métalliques, une couche de transmission, une couche de réflexion et une couche de focalisation comprenant la microlentille, selon un mode de réalisation de l’invention. Les FIGURES 21A à 21F illustrent schématiquement des étapes d’un procédé de fabrication d’un diffuseur comprenant une couche de diffusion à base d’une pluralité de nanostructures métalliques, une couche de transmission, une couche de réflexion et une couche de focalisation comprenant une microlentille, selon un mode de réalisation de l’invention. Les FIGURES 22A à 22E illustrent schématiquement des étapes de formation d’une lentille de Fresnel pour un diffuseur comprenant une couche de diffusion à base d’une pluralité de nanostructures métalliques, une couche de transmission, une couche de réflexion et une couche de focalisation comprenant la lentille de Fresnel, selon un mode de réalisation de l’invention. La FIGURE 23 montre un agencement d’une pluralité de diffuseurs selon un mode de réalisation de l’invention. La FIGURE 24 montre un système comprenant une pluralité de diffuseurs agencée à une pluralité de LED, selon un mode de réalisation de l’invention. La FIGURE 25 montre un système configuré pour un affichage 3D comprenant un écran haute résolution associé à une matrice de microlentilles. La FIGURE 26 montre un système configuré pour un affichage 3D comprenant une pluralité de micro-écrans associée à une pluralité de systèmes de projection et à au moins un diffuseur, et une matrice de microlentilles. La FIGURE 27 montre un système de projection du système d’affichage 3D illustré à la figure 26, selon un mode de réalisation. La FIGURE 28 montre un dimensionnement d’une partie du système d’affichage 3D illustré à la figure 26. La FIGURE 29 montre le système d’affichage 3D illustré à la figure 26 comprenant une pluralité de diffuseurs selon un mode de réalisation de la présente invention. Les dessins sont donnés à titre d'exemples et ne sont pas limitatifs de l’invention. Ils constituent des représentations schématiques de principe destinées à faciliter la compréhension de l’invention et ne sont pas nécessairement à l'échelle des applications pratiques. En particulier les dimensions des différentes couches et structures des diffuseurs ne sont pas représentatives de la réalité. Par souci de clarté, un même jeu de référence applicable aux figures d’une même série n’est pas nécessairement reporté sur toutes les figures de la série. Il est entendu que, pour l’identification des éléments d’une figure d’une série donnée, le lecteur pourra se reporter aux autres figures de cette série. Une série de figures comprend typiquement les figures portant une même référence numérique associée à un caractère alphabétique. Diffuseur (3) destiné à recevoir de la lumière émise par une source de lumière (1) visible comprenant une couche de transmission (10) transparente à la lumière émise et une couche de diffusion (22, 23) destinée à diffuser ladite lumière, le diffuseur (3) étant caractérisé en ce que la couche de diffusion (22, 23) comprend une pluralité de nanostructures métalliques (200, 200a, 200b) présentant chacune, en projection dans un plan d’extension principal (xy), des première et deuxième dimensions (L1, L2) selon respectivement des première (y) et deuxième (x) directions orthogonales du plan d’extension principal (xy), lesdites première et deuxième dimensions (L1, L2) étant inférieures à 650 nm, lesdites nanostructures métalliques (200, 200a, 200b) étant réparties sur la couche de transmission (10) de sorte que des nanostructures métalliques adjacentes (200 i , 200 j ) présentent entre elles des distances de séparation (d ij ) variées et lesdites nanostructures métalliques (200, 200a, 200b) étant dimensionnées de sorte à présenter entre elles des dimensions variées parmi les premières et les deuxièmes dimensions (L1, L2). Diffuseur (3) selon la revendication précédente dans lequel au moins certaines des nanostructures métalliques adjacentes (200 i , 200 j ) présentent des distances de séparation (d ij ) inférieures à 500 nm, et au moins certaines autres des nanostructures métalliques adjacentes (200 i , 200 j ) présentent des distances de séparation (d ij ) supérieures à 600 nm. Diffuseur (3) selon l’une quelconque des revendications précédentes dans lequel, au sein de la couche de diffusion (22, 23), lesdites distances de séparation (d ij ) entre deux nanostructures métalliques adjacentes (200 i , 200 j ) varient jusqu’à 200%, de préférence jusqu’à 300% et de préférence jusqu’à 500%. Diffuseur (3) selon l’une quelconque des revendications précédentes dans lequel, pour une même nanostructure, les première et deuxième dimensions (L1, L2) sont sensiblement égales entre elles. Diffuseur (3) selon l’une quelconque des revendications précédentes dans lequel les premières et deuxièmes dimensions (L1, L2) des nanostructures métalliques (200) sont comprises entre 100 nm et 500 nm. Diffuseur (3) selon l’une quelconque des revendications précédentes dans lequel pour au moins certaines nanostructures (200) lesdites dimensions variées prises parmi les premières et les deuxièmes dimensions (L1, L2) sont inférieures à 250 nm, et pour au moins certaines autres nanostructures métalliques lesdites dimensions variées prises parmi les premières et les deuxièmes dimensions (L1, L2) sont supérieures à 350 nm. Diffuseur (3) selon l’une quelconque des revendications précédentes dans lequel, au sein de la couche de diffusion (22), lesdites dimensions variées prises parmi les premières et les deuxièmes dimensions (L1, L2) varient jusqu’à 200%, de préférence jusqu’à 300% et de préférence jusqu’à 500%. Diffuseur (3) selon l’une quelconque des revendications précédentes dans lequel, au sein de la couche de diffusion (22), à la fois les premières dimensions (L1) et les deuxièmes dimensions (L2) varient et, de préférence, les premières dimensions (L1) varient proportionnellement aux deuxièmes dimensions (L2). Diffuseur (3) selon l’une quelconque des revendications précédentes comprenant en outre au moins une couche de focalisation (30) configurée pour focaliser la lumière émise sur au moins une nanostructure métallique (200a, 201) de la pluralité de nanostructures métalliques. Diffuseur (3) selon la revendication précédente dans lequel la couche de focalisation (30) comprend au moins l’une parmi une microlentille réfractive (300) et une lentille de Fresnel (303). Diffuseur (3) selon l’une quelconque des deux revendications précédentes comprenant en outre au moins une couche de réflexion (40) située entre la couche de diffusion (22) et la couche de focalisation (30) au sein de la couche de transmission (10), ladite couche de réflexion (40) présentant au moins une ouverture (400) en regard de l’au moins une nanostructure métallique (200a) sur laquelle la lumière émise est focalisée. Diffuseur (3) selon la revendication précédente dans lequel l’ouverture présente en projection dans le plan d’extension principal une dimension d’extension principale W telle que : où D est une dimension d’extension principale du diffuseur (3), d est une distance séparant la couche de diffusion (22, 23) de la couche de réflexion (40), H est une distance séparant la couche de réflexion (40) de la couche de focalisation (30). Diffuseur (3) selon l’une quelconque des revendications précédentes présentant en projection dans le plan d’extension principal (xy) une dimension d’extension principale D comprise entre 5 µm et 30 µm. Diffuseur (3) selon l’une quelconque des revendications précédentes dans lequel au moins une partie des nanostructures métalliques (200, 200a, 200b) sont en au moins un métal pris parmi l’aluminium, le tungstène, le cuivre, l’argent, l’or. Système d’affichage comprenant au moins un diffuseur (3) selon l’une quelconque des revendications précédentes et au moins une source de lumière ponctuelle (1), dans lequel l’au moins un diffuseur (3) est configuré pour coopérer avec l’au moins une source de lumière ponctuelle (1) de façon à diffuser une lumière émise par celle-ci. Système d’affichage selon la revendication précédente comprenant : un écran (51), de préférence à très haute résolution, comprenant une pluralité de micro-écrans (52) comprenant chacun une pluralité de pixels, une pluralité de systèmes de projection (6) associée à la pluralité de micro-écrans (52), une pluralité de diffuseurs (3) selon l’une quelconque des revendications 1 à 14, chaque diffuseur (3) étant associé à au moins un pixel des pluralités de pixels des micro-écrans (52), et une matrice de microlentilles (4) associée à la pluralité de diffuseurs (3). Procédé de fabrication d’un diffuseur (3) comprenant au moins une couche de diffusion (22) destinée à diffuser une lumière émise par une source de lumière (1) visible et comprenant une pluralité de nanostructures métalliques (200), ledit procédé comprenant au moins les étapes suivantes : Fournir un support (11) en un matériau transparent à la lumière émise et présentant une face de support (110), Former sur la face de support (110) ladite pluralité de nanostructures métalliques (200) présentant chacune, en projection dans un plan d’extension principal (xy) parallèle à la face de support (110), des première et deuxième dimensions (L1, L2) selon respectivement des première (y) et deuxième (x) directions orthogonales du plan d’extension principal (xy), lesdites première et deuxième dimensions étant inférieures à 650 nm, lesdites nanostructures métalliques (200) étant réparties sur le support (11) de sorte que des nanostructures métalliques adjacentes (200 i , 200 j ) présentent entre elles des distances de séparation (d ij ) variées et lesdites nanostructures métalliques (200, 200a, 200b) étant dimensionnées de sorte à présenter entre elles des dimensions variées parmi les premières et les deuxièmes dimensions (L1, L2). Procédé selon la revendication précédente comprenant en outre : une étape de dépôt sur la pluralité de nanostructures métalliques (200) d’un matériau transparent à la lumière émise et enveloppant les nanostructures métalliques (200), puis une étape de planarisation configurée pour former une couche de diffusion (22) composite comprenant le matériau transparent à la lumière émise enveloppant les nanostructures métalliques (200), ladite couche de diffusion (22) composite présentant une face planarisée (220). Procédé selon la revendication précédente comprenant en outre la formation d’une couche de transmission (10) sur la face planarisée (220), ladite couche de transmission (10) présentant une face de transmission (100) opposée à la face planarisée (220) et destinée à être en regard de la source de lumière (1), le procédé comprenant en outre la formation d’une couche de focalisation (30) s’étendant sur ladite face de transmission (100), ladite couche de focalisation (30) étant configurée pour focaliser la lumière émise sur au moins une nanostructure métallique (200a) de la pluralité de nanostructures métalliques (200). Procédé selon la revendication précédente dans lequel la couche de focalisation (30) est formée par l’une au moins parmi une microlentille réfractive (300) et une lentille de Fresnel (303). Procédé selon l’une quelconque des deux revendications précédentes comprenant en outre la formation d’une couche de réflexion (40) au sein de la couche de transmission (10), entre la couche de diffusion (22) et la couche de focalisation (30), ladite couche de réflexion (40) présentant au moins une ouverture (400) en regard de l’au moins une nanostructure métallique (200a) sur laquelle la lumière émise est destinée à être focalisée par la couche de focalisation (30).